FR 2219477 A1 19740920 FR 7406157 A 19740222 Cette invention concerne un dispositif d'affichage électrooptique contenant une composition de cristal liquide nématique destiné à afficher des caractères numériques, des lettres, des dessins, des images, etc.... Plusieurs dispositifs d'affichage utilisant des cristaux liquides nématiques ont déjà été proposés. Un de ces dispositifs repose sur un mode de diffusion dynamique du cristal liquide nématique. Lorsqu'on applique un champ électrique å un film de cristal liquide nématique, la couche cristalline liquide est perturbée, et des faisceaux lumineux tombant sur la couche du film sont diffusés de manière à faire apparaitre un voile blanc. L'intensité des composants diffusés des faisceaux incidents détend de l'intensité du champ électrique appliqué, et on reconnait donc dans ce système un type d'effet électro-optique. C'est- & dire que le dispositif d'affichage utilise cet effet électro-optique, de sorte qu'on peut afficher un diagramme voulu en commutant les tensions appliquées en plusieurs niveaux de tension correspondants aux signaux d'entrée. Les dispositifs d'affichage de ce type peuvent être excités dans des conditions de très faible consommation de puissance d des tensions appliquées relativement basses. Ainsi, ces dispositifs d'affichage servent dans des horloges numériques, des calculateurs électroniques de table, des instruments demeure électriques, etc... Lorsqu'on affiche dans un tel dispositif un grand nombre de points ou de segments voulus sur un panneau dlaffichage, il est commode d'exciter par exemple un dispositif d'affichage du type matrice par multiplexage. Pour qu'on puisse exciter par multplexage un dispositif comportant plus que quelques points d'affichage d l'aide d'un circuit électronique relativement simple, un matériau cristallin liquide doit satisfaire les caractéristiques électro-optiques suivantes (1) la courbe de la tension appliquée en fonction de l'intensité lumineuse diffusée présente un seuil abrupt, (2) une réponse rapide d l'application de la tension, (3) la diffusion de lumière doit se produire même si on applique une tension ayant une brève largeur dtimVulsion, (4) on doit obtenir un taux de contraste suffisamment élevé. En outre, il est nécessaire pour l'excitation å faible tension que le matériau cristallin liquide ait une faible tension de seuil pour la diffusion de la lumière. En outre, la tension de seuil doit être moins dépendante de la température å l'intérieur de l'intervalle des températures utilisées. Pour améliorer lesdites caractéristiques, il est efficace d'introduire d es substances ioniques dans le matériau cristallin liquide Les substances ioniques efficaces comprennent les ha logé- nures d'ammonium quaternaire , mais l'addition des halogénures d'ammonium quaternaire présente les problèmes suivants. La solubilité des halogénures d'ammonium dans le matériau cristallin liquide est très faible, et, pour obtenir l'effet attendu, il est nécessaire de dissoudre les halogénures d'ammonium dans le matériau cristallin liquide presque jusque la saturation. Ainsi, les halogénures d'ammonium se déposent souvent dans le matériau cristallin liquide et, par conséquent, le dispositif d'afaffichage à cristaux liquides se trouve endommagé. C'est-à-dire que la quantité d'halogénures d'ammonium à introduire est inévitable- ment limitée, et on ne peut obtenir de façon suffisante lesdites caractéristiques, en particulier une rapidité de réponse de la diffusion a l'application de la tension. Pour un dispositif d'affichage fiable, il est nécessaire d'utiliser une composition de cristal liquide qui peut rapidement répondre a une application de tension de faible largeur d'impulsion et qui possède un seuil abrupt sur la courbe de l'intensité lumineuse diffusée en fonction de la tension appliquée, ainsi qu'une tension de seuil basse convenant a l'excitation par de faibles tensions, et dans laquelle la substance introduite ne se dépose pas. Un objectif de la présente invention est de fournir un dispositif d'affichage électro-optique, utilisant une composition de cristal liquide présentant un effet de diffusion dynamique pouvant être facilement atteint a l'application d'une tension de brève largeur d'impulsion. Un autre objectif de la présente invention est de fournir un dispositif d'affichage électro-optique pouvant appliquer une tension a un certain nombre de segments optiques å l'aide d'un système d'application de tension en multiplexage. Pour atteindre les objectifs précédents et obtenir un dispositif stable vis-d-vis des changements de température, on utilise une composition de cristal liquide nématique contenant une quantité efficace d'au moins un polyhalogénure de dérivé azoté quaternaire dans un dispositif d'affichage électro-optique à cristaux liquides selon la présente invention. Les objectifs mentionnés ci-dessus et d'autres objectifs de la présente invention, ainsi que des caractéristiques de la présente invention, apparaitront de façon évidente a la description détaillée suivante fait en liaison avec les dessins. La figure 1 est une vue partiellement en coupe et en perspective d'un mode de réalisation de dispositif d'affichage électrooptique auquel on a appliqué la présente invention. La figure 2 est un diagramme schématique montrant un dispositif de mesure du contraste et du temps de réponse d'une composition de cristal liquide. La figure 3 est un diagramme de formes d'onde des impulsions de tension appliquées dans les conditions rapportées sur la figure 2. La figure 4 est un graphique montrant les-relations qui existent entre le contraste du cristal liquide et les impulsions de tension du dispositif d'affichage a cristaux liquides. La figure 5 est un graphique montrant les relations qui existent entre les intensités lumineuses diffusées des compositions de cristaux liquides et la tension appliquée, du fait de l'introduction de diverses quantités d'un polyhalogénure de la présente invention dans le cristal liquide nématique. La figure 6 est un graphique montrant les relations qui existent entre la température et les tensions de seuil. Sur la figure I, est représenté, a titre d'exemple de dispositif électro-optique auquel s1 applique la présente invention, le dispositif bien connu d'affichage optique par réseau croisé. Toutefois, l'étendue de la présente invention ne se limite jamais d un dispositif tel que celui illustré sur la figure 1, mais on doit comprendre qu'un mode de réalisation a été représenté sur la figure 1 pour faciliter la compréhension de la présente invention En particulier, puisque la presente invention s'applique a un dispositif d'affichage constitué d'une combinaison d'un grand nombre de segments, comme cela sera décrit ultérieurement, on doit comprendre que la description suivante ne limite pas l'étendue de la présente invention. Sur la figure 1, le dispositif 1 d'affichage optique par réseau croisé possède une plaque ' de support postérieure 12 en verre transparent et une plaque de support antérieure 10 en verre transparent. Ces deux plaques de support sont disposées à une distance qui est ordinairement de l'ordre de 5 a 30 microns et des cristaux liquides appropriés (non représentés sur le dessin) sont insérés dans l'espace 15 laissé entre ces plaques de support. Plusieurs électrodes transparentes 13a, 13b et 13 c sont agencées parallèlement sur la plaque de support antérieure 10, et plusieurs électrodes transparentes l4a, 14b et 14c sont agencées en parallèle sur la plaque de support postérieure 12. Les électrodes 13a, 13 b et 13c du dispositif 10 sont respectivement connectées a un commutateur 16 par l'intermédiaire de moyens de connexion 23a, 23b et 23c, et les électrodes 14a, 14b et 14c sont respectivement connectées au commutateur 17 par l'intermédiaire de moyens de connexion 24a, 24b et 24c. Les commutateurs 16 et 17 sont connectés a une source d'énergie 18 mise a la masse,par l'intermédiaire de moyens de contact 36 et 37 respectivement.Dans la source d'énergie, un générateur d'impulsions et des moyens de commande sont disposés de manière a délivrer sélectivement des impulsions aux électrodes. Dans le dispositif d'affichage du type transmission, un observateur est placé du côté opposé a celui par lequel arrive la lumière. Les matériaux cristallins liquides placés aux intersections des électrodes sont perturbés lorsqu'une tension suffisamment élevée est appliquée entre les électrodes, et diffusent la lumière incidente. Par conséquent, l'observateur peut percevoir que les parties perturbées sont plus sombres que les parties non perturbées. Dans le dispositif d'affichage de type réflexion , l'observateur est placé du côté par lequel arrive la lumière, et observe la lumière réfléchie qui est diffusée par la turbulence des cristaux liquides et est réfléchie sur un film réflecteur formé la surface intérieure (le côté en contact avec les cristaux liquides) de la plaque de support inférieure du dispositif d'affichage. Comme plaques de support transparentes, on peut utiliser divers types de solides transparents, par exemple divers types de verre, du quartz fondu, du corindon transparent, des résines synthétiques et naturelles transparentes. On peut préparer les électrodes transparentes par dépôt de vapeur, par exemple d'oxyde d'indium ou d'oxyde d'étain, sur les plaques de support. L'électrode qui doit etre formée sur le film réflecteur peut etre par exemple un film de cuivre, d'aluminium, de chrome ou de nickel. Il est connu que, dans le dispositif d'affichage à cristaux 7 du type matrice décrit ci-dessus, on peut réaliser l'affichage de nombreux segments sans scintillement en utilisant un matériau a base de cristal liquide nématique contenant des substances ioni -ques comme des halogénures de composés azotés quaternaires organiques, par exemple des halogénures d'ammonium, des halogénures de pyridinium, des halogénures d'acridinium, etc,.. Toutefois, la composition de cristal liquide nématique contenant ces halogénures n'est pas satisfaisante en ce qui concerne les caractéristiques comme la vitesse de réponse, la stabilité vis-a-vis des shangements de température, etc..., comme cela a été décrit ci-dessus. Les auteurs de la présente invention ont découvert qu'une composition de cristal liquide nématique contenant un polyhalogénure de dérivé azoté quaternaire organique, par exemple un polyhalogénure d'ammonium, un polyhalogénure de pyridinium, un polyhalogénure dtisoquinolinium, un polyhalogénure d'acridinium, etc.. pouvait surmonter ces inconvénients. Les polyhalogénures des dérivés azotés quaternaires utilisés dans la présente invention sont : les polyhalogénures ammonium représentés par la formule générale suivante où R1, R2, R3 et R4 sont un groupement alkyle n'ayant pas plus de 20 atomes de carbone ou un groupement phényle, X est-Cl, Br, I, et n est un entier égal à 3 ou 5, ce qui donne des polyhalogénures d'ammonium quaternaire comme, par-exemple, le tri-iodure de phényltriméthylammonium, le tri-iodure de 4-n-butylphényltriméthylammonium, le tri-iodure d' hexadécyltriméthyl- ammonium, le d4chloro-iodure de tétraméthylammonium, le chlorobromo-iodure de tétréméthylammonium, le tribromure de tétranéthyl- ammonium, le di-iodobromure de tetraméthylammonium, le tétraiodochlorure de tétraméthylammonium, le tétra-iodobromure de tétraméthylammonium, etc... Les polyhalogénures de pyridinium représentés par la formule générale où R est un groupement alkyle ayant pas plus de 20 atomes de carbone, X est Cl, Br , I, et n est un entier égal a 3 ou 5, ce qui donne des polyhalogénures d'alkylpyridinium comme, par exemple, le tri-iodure de l-hexadécylpyridinium, le tri-iodure de l-dodécylpyridinium, le tri-iodure de l-méthylpyridinium, le tribromure de l-méthylpyridinium, le di-iodobromure de l-hexadécylpyridinium, le tribromure de l-hexadécylpyridinium, ledichloroiodure de l-hexadOcylpyridinium, etc... Les polyhalogénures d'isoquinolinium représentés par la formule générale suivante où R est un groupement alkyle n'ayant pas plus 20 atomes de carbone, X est C1, Er, I, et n est un entier égal a 3 ou 5, ce qui donne des polyhalogénures d'alkylisoquinolinium comme, par exemple, le tri-iodure de 2-hexadécylisoquinolinium, le tri-iodure de 2-méthylisoquinolinium, le di-iodobromure de 2-hexadécylisoquinolinium, le tribromure de 2-hexadécylisoquinolinium, le dichloro-iodure de 2-hexadécylisoquinolinium, etc... Les polyhalogénures d'acridinium représentés par la formule générale suivante où R est un groupement alkyle n'ayant pas plus de 20 atomes de carbone, X est C1, Br, I, et n est un entier égal a 3 ou 5, ce qui donne des polyhalogénures d'alkylacridinium comme par exemple, le tri-iodure de 10-méthylacridinium, le tri-iodure de 10-hexadécylacridinium, le di-iodobromure de lo-hexadécylacridinium, le tribromure de 10-hexadécylacridinium, le di-chloro-iodure de 10-hexadécylacridinium, etc.. On peut utiliser les polyhalogénures mentionnés ci-dessus comme compost simpls ou en mélange. Comme matériaux a base de cristal liquide, on peut utiliser dans la présente invention des composés de cristaux liquides nématiques pouvant présenter une diffusion dynamique. I1 est souhaitable que les imposés de cristaux liquides nématiques destinés aux dispositifs d'affichage ordinaires aient un intervalle de température de cristal liquide entourant la température ordinaire. Les composés de cristaux liquides utilisés dans la présente invention comprennent des composés de cristaux liquides ordinaires comme la p-méthoxybenzylidène-p-butylaniline, la p-thoxybenzyli- dène-p-butylaniline, la p-butoxybenzylidène-p-butylaniline, la p-butoxybenzylidène-p-n-propylaniline, la p-hexyloxybenzylidènep-toluidine, la p-pentyloxybenzylidène-p-toluidine, la p-heptyloxybenzylidène-p-acétoxyaniline, le 4-méthoxy-4'-butylazoxy- benzène, le 4-butyl-41 -méthoxyazoxybenzène, etc... On peut utiliser ces composés de cristaux liquides sous forme de composés simples ou en mélange. On peut obtenir d'excellentes caractéristiques électro-optiques en introduisant dans ledit composé de cristal liquide au moins 0,01 %, en poids, du polyhalogénure, sur la base du poids de composé de cristal liquide. La limite supérieure pour le polyhalogénure a rajouter dépend de la solubilité du polyhalogénure dans le composé de cristal liquide utilisé, et l'effet devient moins important lorsqu'on introduit dans le composé-de cristal liquide plus de 0,5 %, en poids, du polyhalogénure. C'est-d-dire que la limite supérieure souhaitable se situe autour de 0,5 %, en poids, du polyhalogénure. En particulier, l'intervalle préférentiel pour le polyhalogénure d rajouter est de 0,05 a O, 2 % en poids, sur la base du pois du composé de cristal liquide. On va maintenant décrire la présente invention de façon dë- taillée, en se reportant d des exemples et en utilisant les dessins annexés. EXEMPLES 1-5 On introduit 0,1 %, en poids, des tri-iodures donnés sur le tableau 1 dans de la méthoxybenzylidène-p-butylaniline, sur la base du poids de cette dernière, et on mélange jusqu'a dissolution complète des tri-iodures On insère le mélange 46 de cristaux liquides résultant entre des plaques de verre 41 et 42 (chacune 'de 50 mm de long,de 40 mm de large et de 3 mm d'épaisseur) sur lesquelles on a placé par pulvérisation des pellicules conductrices transparentes 43 et 44 d'oxyde d'étain, et on ferme de manière étanche d l'aide de pièces d'écartement 45 formées de pellicules de polyester d'une épaisseur de 9 microns, de manière a préparer un élément d'affichage 4 du type transmission, comme celui représenté sur la figure 2.Les électrodes transparentes 43 et 44 dudit élément d'affichage sont connectées a un générateur 6 d'impulsions par l'intermédiaire de fils conducteurs 51 et 52 de manière que les impulsions de tension soient appliquées aux électrodes, et une impulsion de tension a double sens du type de la forme d'onde montrée sur la figure 3 est appliquée (largeur d'impulsion deux ms, coefficient d'utilisation 1/8).Un faisceau lumineux incident 71 provenant d'une source lumineuse 7 est diffusé par la perturbation due d l'application de la tension, et on mesure l'intensité du faiscEau diffusé 72 au moyen d'un photo détecteur 8 disposé à 300 de l'axe du faisceau incident, de manière a déterminer le rapport de l'intensité lumineuse a celle existant lorsqu'on n'applique pas de tension, c'est-d-dire le contraste En même temps, on mesure un temps de réponse (le temps nécessaire pour atteindre 90 % de la valeur saturée du taux de ccntraste juste après l'application de l'impulsion de tension). Le contraste et le temps de réponse sont indiqués sur le tableau 1 dans le cas où la tension appliquée est 30 V. Sur le tableau 1, il apparaît avec évidence que les compositions de cristaux liquides de la présente invention ont un meilleur contraste et une réponse plus rapide pour une largeur d'impulsion courte, par exemple 2ms. Sur la figure 4, on peut voir des courbes donnant le contraste en fonction de la tension appliquée pour l'exemple 1 et l'exemple comparatif 2. Comme cela apparaît avec évidence sur la figure 4, l'exemple 1 possède une tension de seuil inférieure d celle de l'exemple comparatif 2, et le gradient de la courbe de l'exemple 1 varie plus abruptement. Ainsi, la composition de cristaux liquides de la présente invention possède d'excellentes caractéristiques d'affichage en multiplexage. TABLEAU 1 (Substrat de cristal liquide : méthoxybenzylidène-p-butylaniline) - JÂrasteemps Exemple Additif | Structure chimique 1 | d,"e ponse (ms) . Tri-iodure de CH3 + 1 Tri-iodure de r---o CH3 + 4 -n-butylphény n-Eu/\% CH, , I, 51 30 amaonium CH3 I 2 Tri-iodure de F l-hexadécyl- | n ~ pyridinium 0 }6 33 . I3 47 10 1 3 Tri-iodure CH3 + CH, 5 d'hexadécyl- C,,H,,-N CH, triméthvl ID J 53 2 ammoniurn 3 CH + 4 Tri-iodure de /25 phényltriéthyl N t C2H5 a 42 28 ammonium 28 1 5 Tri-iodure de + lO-méthylacri- | 36 35 | dinium 36 35 CH3 3 Exemple compara tif 1 1 aucun | 1 jPas de reponse Bromure CHR -r + " Exemple ! dghexadécyl- compara- methylammonium w -N-CH3 .Br I tif 2 méthylammonium ~16"33 3r 14 180 CH3 EXEMPLES 6-7 On a introduit dans le matériau d base de cristal liquide nématique du tableau 2, 0,1 %, en poids, de tri-iodure de 1-hexadécylpyridinium (qui sera désigné ci-après par HDPTI), sur la base du poids du matériau d base de cristal liquide nématique, et on l'a complètement dissous. On a préparé des éléments d'affichage du type transmission, en utilisant ces compositions de cristaux liquides de la même manière que dans les exemples 1-5, et on a déterminé les caractéristiques d'impulsions. Le contraste et le temps de réponse sont indiqués sur le tableau 2 pour le cas où la tension appliquée est. 30V . TABLEAU 2 15 Composition de cristaux Intervallle Contraste Temps liquides de cristaux de tempé- ré- rature de ponse cristal (ms) liquide 6 Mélange eutectique de MBAB et 20 de BMB, mélangé à 0,1 % en 16-76 C 38 30 poids, de HDPTI i 7 Mélange 6 : 4 de MBBA et de BABA, mélangé a 0,1 %, en 10-480 C 48 15 poids de HDPTI j ; I . Exemple ,Mélange 6 : 4 de MBBA et de compara- IEBBA, mélangé a 0,1 %, en 16-76 C 33 220 tif 3 froids, de chlorure de pyri dinium Note MBAB : 4-méthoxy-4' -butylazoxybenzène BMB : 4-butyl-4'-méthoxybenzène HDPTI : tri-iodure de l-hexadécylpyridinium MBBA : méthoxybenzylidène-p-butylaniline EBBA: éthoxybenzylidène-p-butylaniline. EXEMPLE 8 On a étudié les relations existant entre la tension appliquée et l'intensité de la lumière diffusée en ajoutant diverses quantitésde tri-iodure de triméthyl(4-n-butylphényl)ammonium dans le méthoxybenzylidène-p-butylaniline (désigné par MBBA), et les résultats sont indiqués sur la figure 5. Comme cela est évident sur la figure 5, l'effet ainsi obtenutend a disparaitre lorsqu'on ajoute au MBBA plus de 0,5 %, en poids, de tri-iodure de triméthyl(4-n-butylphénylammonium. On voit que l'intervalle particulièrement préférentiel pour le polyhalogénure est de 0,05 a 0,2 % en poids. EXEMPLES 9-11 On a étudié les relations existant entre la tension de seuil et la tempéråture des compositions liquides pour une composition de cristal liquide formée d'un mélange 6 : 4 de MBBA et EBBA (ethoxy benzylidène-p-butylaniline), mélangé a O; 0,1 %,en poids, de tri- iodure de 4-n-butylphényltriméthyl-ammonium (exemple 9; courbe a de la figure 6), une composition cristalline liquide d'un mélange 6 : 4 de MBBA et de EBBA mélangée a 0,1 %, en poids, d'iodure de 4-n-butylphényltriméthyl-ammonium classique (exemple 10; courbe b de la figure 6), et une composition formée d'un mélange simple 6 : 4 de EBBA et de MBBA (exemple 11 ; courbe c de la figure 6). Comme cela apparat avec évidence sur la figure 6, la composition cristalline liquide de la présente invention présente une tension de seuil stable vis- & vis des changements de température, et, en utilisant la compostion cristalline liquide de la présente invention dans un dispositif d'affichage a cristaux liquides, il n'est pas nécessaire d'avoir un dispositif de compensation de température pour un circuit d'excitation ou un dispositif de commande de température pour un élément d'affichage (panneau d'affichage), et le dispositif d'affichage a cristaux liquides est ainsi rendu compact. EXEMPLES 12-14 On a déterminé les solubilités dans un cristal liquide de 3 polyhalogénures et des monohalogénures classiques correspondants. Comme cristal liquide, on a utilisé un mélange 6 : 4 de MBBA et de E3B. Les solubilités des polyhalogénures et des monohalogénures dans le cristal liquide a 200C sont indiquées sur le tableau 3 TABLEAU 3 Exemple Halogénures Solubilité (%) e 12 tC4Hg - (ci3)3 j %13 1,31 13 ssC16H33 - ] I3' 1,52 14 FC4H9Ni w 13 + 1,90 Exemple CH 0,12 comparatif 4 9 +. 3) 3 j I 4 4g comparatif LC16H33 ND | 0,15 20ExemplEttif ,C4H9 - N +. I 0,23 compar 6 Comme cela est évident sur le tableau 3, les polyhalogénures de la présente invention présentent une meilleure solubilité dans le cristal liquide nématique que les monohalogénures classiques. Lorsqu'on laisse reposer à o C pendant 24 heures des compositions de cristaux liquides formées d'un mélange 6 : 4 de MBBA et de EBBA, mélangé a 0,1 %, en poids, des monohalogénures utilisés dans les exemples comparatifs4-6 précédents, les halogénures se déposent sous forme de cristaux dans les compositions de cristaux liquides. Toutefois, lorsqu'on laisse reposer a 0 C aussi bien qu'à - 50 C, meme pendant une semaine, les compositions de cristaux liquides formées du même mélange 6 : 4 de MBBA et de BBBA mélangé aux polyhalogénures des exemples 12-14 précédents on n'observe aucun dépôt de cristaux. On voit d l'aide de ces résultats que les compositions de cristaux liquides de la présente invention sont trèq stables vis-a-vis des changements de tempéra- ture. EXEMPLE 15 On introduit 0,2 %, en poids, de bromure de l-hexadécylpyridinium dans une composition de cristaux liquides formée d'un mélange 1 : 1 de MBBA et de EBBA, et on le dissout par chauffage. On place la composition résultante dans le dispositif dtaffichage a cristaux liquides donné dans l'exemple 1, et on scelle sous vide. Lorsqu'on laisse reposer le dispositif d'affichage a 100 C pendant 24 heures, les cristaux dudit bromure se déposent sur toutes les surfaces de l'élément. D'autre part, lorsqu'on laisse reposer a 0 C pendant 24 heures le dispositif d'affichage contenant une composition de cristaux liquides formée dudit mélange 1 : 1 de MBBA dans lequel on a mélangé 0,1 %, en poids, de tif iodure de triméthyl-(4-n-butylphényl)ammonium, on n'observe aucun dépit dudit tri-iodure.On voit a l'aide de ces résultats que le tri-iodure possède une meilleure solubilité dans les cristaux liquides. Comme cela apparat avec évidence dans les exemples précédents, les compositions de cristaux liquides de la présente invention ont de meilleures caractéristiques électro-optiques, en particulier une réponse plus rapide a des tensions de courte largeur d'impulsion, que les composition de cristaux liquides classiques, et on peut ainsi obtenir une excellente caractéristique de réponse en utilisant les compostions de cristaux liquides de la présente invention au lieu d'utiliser les compositions classiques. En outre, on peut améliorer la fiabilité d'un dispositif d'affichage å cristaux liquides en utilisant un polyhalogénure de dérivé azoté quaternaire organique possédant une bonne solubilité dans le matériau d base de cristaux liquides nématiques. REVENDICATIONS 1. Dispositif d'affichage électro-optique comprenant : une couche de cristal liquide nématique pouvant produire une diffusion dynamique; un moyen de support de ladite couche de cristal liquide; plusieurs premiers moyens formant électrodes destinés à appliquer une impulsion de champ électrique à ladite couche de cristal liquide, ladite couche de cristal liquide étant ainsi divisée en plusieurs segments; des seconds moyens formant électrodes destinés à appliquer une impulsion de champ électrique à ladite couche de cristal liquide, les seconds moyens formant électrodes étant placés a l'opposé des premiers moyens formant électrodes, la couche de cristal liquide étant prise entre lès premiers moyens formant électrodes et les seconds moyens formant électrodes; des moyens destinés a appliquer une impulsion de champ électrique par l'intermédiaire des premiers et seconds moyens formant électrodes aux segments de la couche de cristal liquide par multiplexage, ledit dispositif d'affichage étant caractérisé en ce que la couche de cristal liquide qu'il comporte contient au moins un pélyhalo- génure de dérivé azoté quaternaire organique en une quantité efficace pour augmenter le mouvement de diffusion dynamique dudit cristal liquide. 2. Dispositif d'affichage électro-optique comprenant (1) deux éléments de support, dont l'un au moins est transparent, de sorte qu'un mouvement de diffusion dynamique d'un cristal liquide est observé à travers lesdits éléments de support; (2) une couche dudit cristal liquide nématique contenant en solution un polyhalogénure d'un dérivé azoté quaternaire organique en une quantité efficace pour augmenter ledit mouvement de diffusion dynamique dudit cristal liquide, ladite couche étant disposée entre lesdits éléments de support; (3) des premiers moyens formant électrodes destinés a appliquer à ladite couche un champ électrique pulsé de manière à créer ledit mouvement de diffusion dynamique, où plusieurs segments d'affichage sont formés par lesdits premiers moyens formant électrodes dans ladite couche;; (4) des seconds moyens formant électrodes destinés à appliquer Ledit champ électrique pulsé en liaison avec lesdits premiers moyens formant électrodes, lesdits premiers et seconds moyens formant électrodes étant formés sur les surfaces intérieures desdits éléments de support respectifs; (5) un générateur d'impulsions destiné à produire une impulsion d'amplitude plus grande qu'unie limite des mouvements de diffusion dynamique, mais plus petite qu'une tension de décharge dudit cristal liquide, et d'une largeur plus petite que 10 ms;; (6) un moyen fonctionnellement connecté audit générateur dtim- pulsions pour envoyer sélectivement ladite impulsion aux électrodes qui sont choisies parmi lesdits premiers moyens formant électrodes et lesdits seconds moyens formant électrodes, suivant un ordre prédéterminé pour lesdites électrodes choisies, et å un intervalle de temps prédéterminé, de manière à appliquer ledit champ électrique pulsé auxdits segments choisis correspondant auxdites électrodes choisies, ce qui crée ledit mouvement dynamique dans ledit cristal liquide desdits segments choisis, ledit intervalle de temps étant plus petit que la durée que met une intensité de diffusion lumineuse à observer pour revenir à une valeur prédéterminée. 3. Dispositif d'affichage électro-optique selon la revendication 1 ou 2, caractérisé en ce que les polyhalogénures des dérivés azotés quaternaires organiques sont des polyhalogénures d'ammonium quaternaire représentés par la formule générale suivante où R1, R2, R3 et R4 sont des éléments choisis dans le groupe formé des groupements allyle ntayant pas plus de 20 atomes de carbone et des groupements phényle, les atomes SQ4t dessatomes. . X / entre le chlore, le brome et l'iode, et n est un entier égal à 3 ou 5. 4. Dispositif d'affichage électro-optique selon la revendication 1 ou 2, caractérisé en ce que les polyhalogénures des dérivés azotés quaternaires organiques sont des polyhalogénures de pyridinium représentés par la formule générale suivante où R est un groupement alkyle n'ayant pas plus de 20 atomes de brome, carbone, les atomes X sont des atomes d'halogènes choisis entre le / le chlore et l'iode, et n est un entier égal d 3 ou 5. 5. Dispositif d'affichage électro-optique selon la revendication 1 ou 2, caractérisé en ce que les polyhalogénures des dérivés azotés quaternaires organiques sont des polyhalogénures d'isoquinolinium représentés par la formule générale suivante où R est un groupement alkyle n'ayant pas plus de 20 atomes de carbone, les atomes X sont des atomes d'halogènes choisis entre le chlore, le brome et l'iode, et n est un entier égal à 3 ou 5. 6. Dispositif d'affichage électro-optique selon la revendication 1 ou 2, caractérisé en ce que les polyhalogénures des dérivés azotés quaternaires organiques sont des polyhalogénures d'acridinium représentés par la formule générale suivante où R est un groupement alkyle n'ayant pas plus de 20 atomes de les atomes X sont des atomes d'halogèns le chlore, carbone, les atomes X sont des atomes choisis choisis entre/le brome et l'iode, et n est un entier égal à 3 ou 5. 7. Dispositif d'affichage électro-optique comprenant : une couche de cristal liquide contenant des cristaux liquides nématiques pouvant produire une diffusion dynamique; un moyen de support de ladite couche de cristal liquide; plusieurs premiers moyens formant électrodes destinés à appliquer une impulsion de champ électrique a ladite couche de cristal liquide; des seconds moyens formant électrodes destinés a appliquer une impulsion de- champ électrique à ladite couche de cristal liquide avec les premiers moyens formant électrodes, la couche de cristal liquide étant prise entre les premiers et les seconds moyens formant électrodes; un moyen destiné à choisir une électrode à laquelle doit être appliqué un-champ électrique par multiplexage, de sorte que le champ électrique est appliqué a la couche de cristal liquide suivant un ordre voulu parflntermédiaire de plusieurs électrodes voulues desdits premiers moyens formant électrodes, ledit dispositif d'af- fichage étant caractérisé en ce que la couche de cristal liquide contient au moins un polyhalogénure de dérivé azoté quaternaire organique en une quantité efficace pour augmenter le mouvement de diffusion dynamique dudit cristal liquide, lesdits polyhalogénures des composés azotés quaternaires organiques étant choisis parmi les polyhalogénures d'ammonium, les polyhalogénures de pyridinium, les polyhalogénure d'isoquinolinium et les polyhalogénures d'acri- dinium représentés respectivement par les formules générales (1),(II),(III), et (Iv) suivantes où R1 R ROT R, RA et R sont des groupements alkyle n'ayant pas plus de 20 atomes de carbone, les atomes X sont des atocas ikoisia entre d nalogenes/ le chlore, le brome et l'iode et n est un entier égal a 3 ou 5. 8. Dispositif d'affichage électro-optique selon la revendication 1, 2 ou 7, caractérisé en ce que la couche de.cristal liquide contient de 0,01 à 0,5 %, en poids, des polyhalogénures des dérivés azotés quaternaires organiques, sur la base du poids du cristal liquide. 9. Dispositif d'affichage électro-optique selon l'une des revendications 3 a 7, caractérisé en ce que lesdits polyhalogénures de dérivés azotés quaternaires organiques sont des tri-iodures.